ПРОТИВОПРИГАРНАЯ КРАСКА ДЛЯ ЛИТЕЙНЫХ ФОРМ И СТЕРЖНЕЙ
DRESSING FOR MOULDS AND CORES

Изобретение относится к технологии литейного производства, в частности к противопригарным термостойким краскам для литейных форм и стержней.
Известна противопригарная теплоизоляционная краска для изложниц центробежного литья, содержащая цирконовый порошок, бентонит, диспергатор-пенообразователь на основе α-алифинов и пенорегулятор на основе полиметилполисилаксанов в соотношении 1,0:0,1 и воду. RU2355505, МПК B22C 3/00, C09D 5/18, B22D 13/10, опубл. 20.05.2009.
Известна противопригарная краска, которая содержит цирконовый концентрат и глину огнеупорную в качестве наполнителя, декстрин и воду. RU 94025593/02, B22C 3/00, опубл. 20.05.1996.
Известна противопригарная термостойкая краска для литейных песчаных и металлических форм, содержащая наполнитель - смесь цирконового и хромитового порошков, бентонит и воду. RU 2478019, МПК B22C 3/00, опубл. 27.03.2013.
Наиболее близкой по технической сущности является противопригарная краска, содержащая маршалит, цирконсодержащий компонент и связующее - жидкое стекло со щелочью. SU1389928, МПК B22C 3/00,23.04.1988.
Однако данная композиция содержит связующее, представляющее нагретое жидкое стекло с добавкой щелочного основания и соли фосфорной кислоты, что является многокомпонентным связующим, сложно применимым в производственных условиях.
Задачей изобретения является создание противопригарной краски для литейных форм и стержней с водно-дисперсионным связующим на основе коллоидного кремния с улучшенными технологическими и эксплуатационными характеристиками, соответствующими требованиям технологического производства, расширяющими арсенал средств данного назначения.
Технический результат - улучшение технологических и эксплуатационных характеристик.
Технический результат достигается тем, что противопригарная краска для литейных форм и стержней, содержащая маршалит, цирконсодержащий компонент, воду и связующее, согласно изобретению в качестве связующего содержит водно-дисперсионное связующее на основе коллоидного кремния, а в качестве цирконсодержащего компонента - цирконовую пасту при следующем соотношении компонентов в мас.%:
Цирконовая паста
0,5-3
Водно-дисперсионное связующее на основе коллоидного кремния
1-3
Маршалит
86-91,5
Вода
Остальное
Отличительными признаками заявляемого изобретения являются вышеперечисленные дополнительные компоненты и соотношение их с уже известными. Такое соотношение новых признаков с известными позволяет получить противопригарную краску с улучшенными физико-механическими характеристиками, удовлетворяющими требованиям нормативно-технической документации, что позволяет расширить ассортимент составов для производства противопригарных красок.
Количественный состав противопригарной краски является оптимальным. Увеличение содержания составляющих выше указанных пределов приводит к снижению седиментационной устойчивости и резкому повышению плотности, что ухудшает кроющую способность краски, тем самым затрудняет получение ровного покровного слоя. При уменьшении содержания составляющих также ухудшается кроющая способность и снижается прочность покрытия.
3
Противопригарную краску готовят следующим образом: в специальную краскомешалку загружают маршалит, цирконовую пасту и водно-дисперсионное связующее на основе коллоидного кремния (Армосил А). К полученной смеси добавляют воду и перемешивают 10-15 мин. Полученная противопригарная краска имеет плотность 1,8-1,9 г/см. Составы приведены в таблице 1. Свойства краски приведены в таблице 2. Противопригарная краска наносится на поверхность краскопультом или кистью.
Для получения противопригарной краски использовали: цирконовая паста ТУ 1762-002-58914756-2005; маршалит - ГОСТ 9077; водно-диспенсионное связующее на основе коллоидного кремния - «Армосил А» (ТУ 2145-005-95412478-2006) - представляет собой термостойкое водно-дисперсионное связующее для литья по выплавляемым моделям на основе коллоидного кремния. Плотность, условная вязкость, седиментационная устойчивость составов, прочность слоя покрытия к истиранию контролировались по ГОСТ 10772.
Физические и химические свойства водно-диспенсионного связующего на основе коллоидного кремния в соответствии с ТУ 2145-005-95412478-2006:
Из таблицы 2 следует, что заявляемая противопригарная краска имеет улучшенные показатели качества.